СПОСОБ ПЕРЕРАБОТКИ ОКИСЛЕННЫХ НИКЕЛЕВЫХ РУД

1. Способ переработки окисленной никелевой руды, включающий выщелачиванием азотной кислотой предварительно подготовленного исходного сырья, фильтрование полученной пульпы с выделением осадка и фильтрата, промывку осадка и последующую его магнитную сепарацию с разделением на двуокись кремния и железосодержащую фракцию, смешивание образовавшийся промывной воды с фильтратом и проведение нейтрализации полученной смеси в две стадии водной суспензией оксида магния, при этом первую стадию нейтрализации ведут до достижения кислой среды, обеспечивающей образование осадка гидроксида железа, а вторую стадию нейтрализацию ведут в щелочной среде, обеспечивающей образование осадка гидроксидов металлов и водного раствора нитрата магния, последний подвергают термическому гидролизу с образованием азотной кислоты и оксида магния, а осадок гидроксидов металлов обрабатывают раствором щелочи с выделением осадка никель-кобальтового концентрата.
2. Способ переработки окисленной никелевой руды по п.1, отличающийся тем, что предварительную подготовку исходного сырья ведут путем измельчения, рассеивания и при необходимости обогащения по никелю до содержания не менее 2,0 мас.%
3. Способ переработки окисленной никелевой руды по п.1, отличающийся тем, что на первой стадии нейтрализации водную суспензию оксида магния вводят в количестве, обеспечивающем pH около 3,5.
4. Способ переработки окисленной никелевой руды по п.1, отличающийся тем, что на второй стадии нейтрализации водную суспензию оксида магния вводят в количестве, обеспечивающем pH 7,5-8,0.
5. Способ переработки окисленной никелевой руды по п.1, отличающийся тем, что осадок гидроксидов металлов ведут щелочью с pH 13,0-14,0.